Brevet FR3071516A1 (20190329)

REVENDICATIONS1. Procédé de fabrication d'une pièce (10) en superalliage, la pièce comportant une première portion (12) comprenant majoritairement en masse un premier superalliage (A) et une deuxième portion (14) comprenant majoritairement en masse un deuxième superalliage (B) différent du premier superalliage, la deuxième portion s'étendant à partir de la première portion, le procédé comprenant le dépôt de la deuxième portion sur une surface (18) de la première portion par un procédé de dépôt direct de métal (DMD), le dépôt de la deuxième portion comprenant au moins le dépôt d'une première couche (16a) sur ladite surface, puis le dépôt d'une deuxième couche (16b) sur la première couche, la première couche comprenant du premier (A) et du deuxième (B) superalliages, la première couche présentant une teneur massique en premier superalliage strictement supérieure à celle de la deuxième couche et strictement inférieure à celle de la première portion, la deuxième couche présentant une teneur massique en deuxième superalliage strictement supérieure à celle de la première couche.\n<CLM>\1\tProcédé selon la revendication 1, dans lequel le dépôt de la deuxième portion (14) comprend le dépôt d'une troisième couche (16c) sur la deuxième couche (16b), la troisième couche présentant une teneur massique en premier superalliage (A) strictement inférieure à la celle de la deuxième couche ou nulle, et une teneur massique en deuxième superalliage (B) strictement supérieure à celle de la deuxième couche.\n<CLM>\1\tProcédé selon la revendication 1 ou 2, dans lequel le premier (A) et le deuxième (B) superalliages sont des superalliages à base de nickel présentant des teneurs massiques non nulles en titane et en aluminium, la somme des teneurs massiques en aluminium et en titane dans le premier superalliage étant strictement inférieure à 3%, et la somme des teneurs massiques en aluminium et en titane dans le deuxième superalliage étant supérieure ou égale à 3%.\n<CLM>\1\tProcédé selon la revendication 3, dans lequel le premier superalliage (A) est un superalliage à base de nickel présentant une 12 teneur massique en aluminium comprise entre 0,1% et 0,9% et une teneur massique en titane comprise entre 0,5% et 2,5%, et le deuxième superalliage (B) est un superalliage à base de nickel présentant une teneur massique en aluminium comprise entre 1% et 4,8% et une teneur 5 massique en titane comprise entre 2,6% et 4%.\n<CLM>\1\tProcédé selon l'une quelconque des revendications 1 à 4, dans lequel, durant l'étape de dépôt de la deuxième portion (14) sur la surface (18) de la première portion (12) de la pièce, ladite surface est chauffée à 10 une température comprise entre 400°C et 800°.\n<CLM>\1\tProcédé selon la revendication 5, dans lequel la surface (18) de la première portion (12) est chauffée par induction. 15\n<CLM>\1\tProcédé selon l'une quelconque des revendications 1 à 6, dans lequel la première portion (12) de la pièce constitue une partie au moins d'un carter de turbine à gaz (10) et la deuxième portion (14) de la pièce constitue une portion d'accrochage d'un secteur d'anneau ou une portion d'étanchéité s'étendant radialement vers l'intérieur dudit carter. 20\n<CLM>\1\tProcédé selon l'une quelconque des revendications 1 à 7, dans lequel on dépose la deuxième portion (14) par dépôt de métal par laser (LMD) ou par faisceau d'électron (EBMD). 25\n<CLM>\1\tProcédé selon l'une quelconque des revendications 1 à 8, dans lequel la première portion (12) de la pièce est obtenue par fonderie ou par fabrication additive.